(57)【要約】【課題】液晶表示素子に使用されるシート状物の積層体を、従来より簡易な工程で低コストで、かつ高品質に製造する。【解決手段】２枚以上の光学シート１２、１４及び１８を積層し、光学シート同士の周縁の１辺又は２以上の辺において熱接着フィルム８０により光学シート１２、１４及び１８を接合する。【選択図】  図７
2007155936.tif 000002
【特許請求の範囲】
【請求項１】
２枚以上の光学シートが積層されており、前記光学シート同士が周縁の１辺において熱接着フィルムにより接合されていることを特徴とするディスプレイ用光学シート。
【請求項２】
２枚以上の光学シートが積層されており、前記光学シート同士が周縁の２以上の辺において熱接着フィルムにより接合されていることを特徴とするディスプレイ用光学シート。
【請求項３】
前記周縁の辺において前記光学シート同士の間に前記熱接着フィルムが挟まれている請求項１又は２に記載のディスプレイ用光学シート。
【請求項４】
前記光学シートの端縁より２〜４ｍｍまでの位置に前記熱接着フィルムが配されている請求項３に記載のディスプレイ用光学シート。
【請求項５】
前記周縁の辺において前記光学シートの端面に前記熱接着フィルムが接着されている請求項１又は２に記載のディスプレイ用光学シート。
【請求項６】
前記熱接着フィルムの接着後の厚さが０．１ｍｍ以下である請求項１〜５のいずれか１項に記載のディスプレイ用光学シート。
【請求項７】
前記熱接着フィルムがポリエステル系のフィルムである請求項１〜６のいずれか１項に記載のディスプレイ用光学シート。
【請求項８】
前記光学シートが、拡散シートを含む請求項１〜７のいずれか１項に記載のディスプレイ用光学シート。
【請求項９】
前記光学シートが、１軸方向に形成された凸状レンズが隣接して略全面に配列されたレンズシートを含む請求項１〜８のいずれか１項に記載のディスプレイ用光学シート。
【請求項１０】
前記光学シートが、同一の光学性能である２枚以上のシートを含む請求項１〜９のいずれか１項に記載のディスプレイ用光学シート。
【請求項１１】
前記光学シートの積層体が表示装置のバックライトユニットに使用されている請求項１〜１０のいずれか１項に記載のディスプレイ用光学シート。
【発明の詳細な説明】
【技術分野】
【０００１】
本発明は、ディスプレイ用光学シートに係り、特に、液晶表示素子等に使用されるシート状物の積層体を、従来より簡易な工程で低コストかつ高品質で製造するのに好適なディスプレイ用光学シートに関する。
【背景技術】
【０００２】
近年、液晶表示素子や有機ＥＬ等の電子ディスプレイの用途に、導光板等の光源からの光を拡散させるフィルムや、正面方向に光を集光するレンズフィルム等が用いられている。
【０００３】
この場合、各種の光学フィルム（シート）を積層して使用する例が多い。たとえば、特許文献１においては、反射型偏光フィルムと位相差フィルムと半透過半反射層とが任意の順番で積層され、更に、これら３層の外側に吸収型偏光フィルムが積層されてなる半透過半反射性偏光フィルムが提供されている。そして、光源装置と液晶セルとの間に５層ものフィルムが介在しており、この構成により、画面輝度が高められ、又は消費電力が抑えられるとされている。
【０００４】
また、特許文献２〜４においては、１枚の光拡散フィルムとレンズフィルムの機能を一体化したフィルムが開示されている。
【特許文献１】特開２００４−１８４５７５号公報
【特許文献２】特開平７−２３０００１号公報
【特許文献３】特許第３１２３００６号公報
【特許文献４】特開平５−３４１１３２号公報
【発明の開示】
【発明が解決しようとする課題】
【０００５】
しかしながら、上記の従来の構成において、何層ものフィルムを積層するには多数の工程を経ることが求められ、工程が複雑になるとともにコストアップは避けられない。
【０００６】
また、レンチキュラーレンズやプリズムシートのような平板レンズは表面が傷つき易く、また汚れ易いので、表面に保護シートが貼られた状態で納品される形態が一般的である。
【０００７】
ところが、このような保護シートは、平板レンズから剥離された後には、廃却されるのみであり、資源として無駄であるのみならず、コストアップの要因ともなり、好ましくない。また、保護シートを平板レンズから剥離する作業が必要であり、その分だけ生産性を落すことともなる。更に、保護シートを平板レンズから剥離する際に剥離帯電により塵埃等のコンタミネーションを平板レンズに付着させ易く、品質面でも問題が多い。
【０００８】
また、何層ものフィルム（シート）を積層する際に、積層時の擦れ、熱膨張・熱収縮による擦れ、ハンドリングによる擦れ等の原因でフィルムに傷を生じさせ易い。
【０００９】
更に、複数のフィルム間の熱膨張・熱収縮によるミスマッチングによる不具合（歪みやカール等）を矯正するために、個々のフィルムの厚さを増す等の対策（剛性アップ等）も必要なことがあり、設計上の制約やコストアップ等のデメリットも多い。
【００１０】
本発明は、このような事情に鑑みてなされたもので、液晶表示素子等のディスプレイ用途に使用されるシート状物の積層体を、従来より簡易な工程で低コストで、かつ高品質に製造するのに好適なディスプレイ用光学シートを提供することを目的とする。
【課題を解決するための手段】
【００１１】
本発明は、前記目的を達成するために、２枚以上の光学シートが積層されており、前記光学シート同士が周縁の１辺において熱接着フィルムにより接合されていることを特徴とするディスプレイ用光学シートを提供する。
【００１２】
また、本発明は、２枚以上の光学シートが積層されており、前記光学シート同士が周縁の２以上の辺において熱接着フィルムにより接合されていることを特徴とするディスプレイ用光学シートを提供する。
【００１３】
本発明によれば、光学シート同士が周縁の１辺又は２以上の辺において熱接着フィルムにより接合されているので、何枚ものフィルム（シート）をそれぞれ製品サイズに裁断する工程が省け、何層ものフィルム（シート）を位置決めしながら積層する工程も省ける。また、保護シートによる上記の問題も生じず、コスト面及び品質面でも有利である。更に、何層ものフィルムを積層する際の上記問題点も生じない。
【００１４】
また、複数のフィルム間の熱膨張・熱収縮によるミスマッチングは、熱接着フィルムの層により緩和され、ミスマッチングによる不具合（歪みやカール等）は生じにくい。したがって、この不具合を矯正するために、個々のフィルムの厚さを増す等の対策（剛性アップ等）も不要であり、設計上の制約が少なく、コストダウンによるメリットも得られる。この熱接着フィルムの詳細及びこの熱接着フィルムによる各種の効果については、後で詳述する。
【００１５】
以上の各点より、本発明によれば、液晶表示素子等のディスプレイ用途に使用されるシート状物の積層体を、従来より簡易な工程で低コストで、かつ高品質に製造できる。
【００１６】
なお、光学シート（光学フィルム）とは、光学的な機能を備える各種シートの総称であり、拡散シート、偏光板（偏光シートフィルム）、各種レンズシート（レンチキュラーレンズ、フライアイレンズ（蠅の目レンズ）、プリズムシート等）、光反射防止シート、光反射シート、光一部反射一部透過シート、回折格子シート、干渉フィルタシート、色フィルタシート、光波長変換シート、ホログラムシートが代表的であるが、殆ど光学的な機能を果さない保護シート（保護フィルム）等も含むものとする。
【００１７】
本発明において、前記周縁の辺において前記光学シート同士の間に前記熱接着フィルムが挟まれていることが好ましい。このように、光学シート同士の間に熱接着フィルムが挟まれる構成であれば、組立て工程が容易であり、また、光学シート同士の間のクリアランスも均一にしやすい。
【００１８】
また、本発明において、前記光学シートの端縁より２〜４ｍｍまでの位置に前記熱接着フィルムが配されていることが好ましい。このような部位に熱接着フィルムが配されていれば、表示装置の視野範囲に影響を及ぼしにくく、また、接着力も充分に確保できる。
【００１９】
また、本発明において、前記周縁の辺において前記光学シートの端面に前記熱接着フィルムが接着されていることが好ましい。このように、光学シートの端面に熱接着フィルムが接着される構成によっても、組立て工程が容易であり、また、熱接着フィルムを剥離する必要が生じた際にも、剥離が容易である。
【００２０】
また、本発明において、前記熱接着フィルムの接着後の厚さが０．１ｍｍ以下であることが好ましい。このような厚さであれば、光学シート同士の間のクリアランスを均一にしやすく、干渉縞を発生させるような不具合を生じにくい。
【００２１】
また、本発明において、前記熱接着フィルムがポリエステル系のフィルムであることが好ましい。熱接着フィルムの材質としては、ポリアミド系、ポリウレタン系、ＥＶＡ系（エチレン・ビニル・アセテート系）も可能であるが、ポリエステル系であれば、優れた接着力と優れた可撓性の両立が可能である。
【００２２】
また、本発明において、前記光学シートが、拡散シートを含むことが好ましい。また、本発明において、前記光学シートが、１軸方向に形成された凸状レンズが隣接して略全面に配列されたレンズシートを含むことが好ましい。なお、「１軸方向に形成された凸状レンズが隣接して略全面に配列されたレンズシート」とは、レンチキュラーレンズやプリズムシートが代表的であり、他に回折格子等も含まれる。
【００２３】
また、本発明において、前記光学シートが、同一の光学性能である２枚以上のシートを含むことが好ましい。同一の光学性能である２枚以上のシートを含む場合とは、たとえば、１軸方向に形成された凸状レンズが隣接して略全面に配列されたレンズシートの２枚が、凸状レンズの軸が略直行する向きで積層されている例や、拡散シートがこのレンズシートの積層体の表面及び裏面に積層されている例が挙げられる。なお、「レンズの軸が略直行する向きで積層」とあるが、モアレ縞等の防止のために角度を若干量調整してもよい。
【発明の効果】
【００２４】
以上説明したように、本発明によれば、ディスプレイ用光学シートを従来より簡易な工程で低コストで、かつ高品質に製造できる。
【発明を実施するための最良の形態】
【００２５】
以下、添付図面に基づいて、本発明の実施態様について説明する。先ず、本発明に係るディスプレイ用光学シートの例（第１〜第６実施形態）の構成を説明し、次いでこれらのディスプレイ用光学シートの製造方法について説明する。
【００２６】
図１は、本発明に係るディスプレイ用光学シートの例（第１実施形態）の構成を示す断面図である。このディスプレイ用光学シート１０は、下から順に、第１の拡散シート１２、第１のプリズムシート１４、第２のプリズムシート１６、及び第２の拡散シート１８が積層されてなる光学シートのモジュールである。
【００２７】
第１の拡散シート１２及び第２の拡散シート１８は、透明なフィルム（支持体）の表面（片面）にビーズをバインダーで固定したシートであり、所定の光拡散性能を有するものである。第１の拡散シート１２と第２の拡散シート１８とはビーズの径（平均粒径）が異なっており、光拡散性能も異なっている。
【００２８】
第１の拡散シート１２及び第２の拡散シート１８に使用される透明なフィルム（支持体）には、樹脂フィルムを使用できる。樹脂フィルムの材質としては、ポリエチレン、ポリプロピレン、ポリ塩化ビニル、ポリ塩化ビニリデン、ポリ酢酸ビニル、ポリエステル、ポリオレフィン、アクリル、ポリスチレン、ポリカーボネート、ポリアミド、ＰＥＴ（ポリエチレンテレフタレート）、二軸延伸を行ったポリエチレンテレフタレート、ポリエチレンナフタレート、ポリアミドイミド、ポリイミド、芳香族ポリアミド、セルロースアシレート、セルローストリアセテート、セルロースアセテートプロピオネート、セルロースダイアセテート等の公知のものが使用できる。これらのうち、特に、ポリエステル、セルロースアシレート、アクリル、ポリカーボネート、ポリオレフィンが好ましく使用できる。
【００２９】
第１の拡散シート１２及び第２の拡散シート１８のビーズの径は、１００μｍ以下であることが必要であり、２５μｍ以下であることが好ましい。たとえば所定の分布７〜３８μｍの範囲で、平均粒径が１７μｍとできる。
【００３０】
第１のプリズムシート１４及び第２のプリズムシート１６は、１軸方向に形成された凸状レンズが隣接して略全面に配列されたレンズシートであり、たとえば、ピッチを５０μｍと、凹凸高さを２５μｍと、凸部の頂角を９０度（直角）とできる。
【００３１】
この第１のプリズムシート１４と第２のプリズムシート１６とは、凸状レンズ（プリズム）の軸が略直行する向きに配されている。すなわち、図１において、第１のプリズムシート１４の凸状レンズの軸は紙面に垂直方向に配されており、第２のプリズムシート１６の凸状レンズの軸は紙面に平行方向に配されている。なお、図１においては、第２のプリズムシート１６の断面が凸状のレンズである旨が理解できるように、実際とは異なった向きに示されている。
【００３２】
第１のプリズムシート１４と第２のプリズムシート１６の材質及び製法は、公知の各種態様が採り得る。たとえば、ダイより押し出したシート状の樹脂材料を、この樹脂材料の押し出し速度と略同速度で回転する転写ローラ（プリズムシートの反転型が表面に形成されている）と、この転写ローラに対向配置され同速度で回転するニップローラ板とで挟圧し、転写ローラ表面の凹凸形状を樹脂材料に転写する樹脂シートの製造方法が採用できる。
【００３３】
また、ホットプレスにより、プリズムシートの反転型が表面に形成されている転写型板（スタンパー）と樹脂板とを積層し、熱転写によりプレス成形する樹脂シートの製造方法が採用できる。
【００３４】
このような製造方法に使用される樹脂材料としては、熱可塑性樹脂を用いることができ、たとえば、ポリメチルメタクリレート樹脂（ＰＭＭＡ）、ポリカーボネート樹脂、ポリスチレン樹脂、ＭＳ樹脂、ＡＳ樹脂、ポリプロピレン樹脂、ポリエチレン樹脂、ポリエチレンテレフタレート樹脂、ポリ塩化ビニル樹脂（ＰＶＣ）、熱可塑性エラストマー、又はこれらの共重合体、シクロオレフィンポリマー等が挙げられる。
【００３５】
また、他の製造方法として、第１の拡散シート１２及び第２の拡散シート１８に使用されるのと同様の透明なフィルム（ポリエステル、セルロースアシレート、アクリル、ポリカーボネート、ポリオレフィン等）の表面に、凹凸ローラ（プリズムシートの反転型が表面に形成されている）表面の凹凸を転写形成する樹脂シートの製造方法が採用できる。
【００３６】
より具体的には、表面に接着剤と樹脂とが順次塗布されることにより、接着剤層と樹脂層（たとえばＵＶ硬化性樹脂）とが２層以上に形成されている透明なフィルムを連続走行させ、この透明なフィルムを回転する凹凸ローラに巻き掛け、樹脂層に凹凸ローラ表面の凹凸を転写し、透明なフィルムが凹凸ローラに巻き掛けられている状態で樹脂層を硬化させる（たとえばＵＶ照射する）凹凸状シートの製造方法が採用できる。なお、接着剤はなくてもよい。
【００３７】
なお、第１のプリズムシート１４及び第２のプリズムシート１６の製法は、上記の例に限定される訳ではなく、表面に所望の凹凸形状が形成できる方法であれば、他の製法も採用できる。
【００３８】
図１に示されるように、ディスプレイ用光学シート１０の左右の端部は、接合部１０Ａにより各層が一体化されている。この接合部１０Ａの詳細については後述する。
【００３９】
以上に説明したディスプレイ用光学シート１０は、たとえば光源装置と液晶セルとの間に配され、全体で液晶表示素子を形成するように使用される。この場合、既述した各種のメリット（ディスプレイ用光学シートを従来より簡易な工程で低コストで、かつ高品質に製造できる）に加え、液晶表示素子のアセンブル作業も非常に容易となるというメリットが得られる。
【００４０】
次に、本発明に係るディスプレイ用光学シートの他の例（第２実施形態）について説明する。図２は、ディスプレイ用光学シート２０の構成を示す断面図である。なお、図１（第１実施形態）と同一、類似の部材については、同様の符号を付し、その詳細な説明は省略する。
【００４１】
このディスプレイ用光学シート２０は、下から順に、拡散シート１２、第１のプリズムシート１４、及び第２のプリズムシート１６が積層されてなる光学シートである。既述のディスプレイ用光学シート１０のような広い拡散性能が求められない場合に第２の拡散シート１８が省略されている。
【００４２】
以上に説明したディスプレイ用光学シート２０は、第１実施形態と同様に、たとえば光源装置と液晶セルとの間に配され、全体で液晶表示素子を形成するように使用される。
【００４３】
次に、本発明に係るディスプレイ用光学シートの更に他の例（第３実施形態）について説明する。図３は、ディスプレイ用光学シート３０の構成を示す断面図である。なお、図１（第１実施形態）及び図２（第１実施形態）と同一、類似の部材については、同様の符号を付し、その詳細な説明は省略する。
【００４４】
このディスプレイ用光学シート３０は、下から順に、第１の拡散シート１２、プリズムシート１４、及び第２の拡散シート１８が積層されてなる光学シートである。
【００４５】
このディスプレイ用光学シート３０は、既述のディスプレイ用光学シート１０のような紙面に垂直方向の拡散性能が求められない場合に、第２のプリズムシート１６が省略されているものである。
【００４６】
以上に説明したディスプレイ用光学シート３０は、第１実施形態と同様に、たとえば光源装置と液晶セルとの間に配され、全体で液晶表示素子を形成するように使用される。
【００４７】
次に、本発明に係るディスプレイ用光学シートの更に他の例（第４実施形態）について説明する。図４は、ディスプレイ用光学シート４０の構成を示す断面図である。なお、図１（第１実施形態）、図２（第２実施形態）等と同一、類似の部材については、同様の符号を付し、その詳細な説明は省略する。
【００４８】
このディスプレイ用光学シート４０は、下から順に、拡散シート１２、及びプリズムシート１４が積層されてなる光学シートである。既述のディスプレイ用光学シート１０のような広い拡散性能が求められない場合に第２の拡散シート１８が省略され、既述のディスプレイ用光学シート１０のような紙面に垂直方向の拡散性能が求められない場合に、第２のプリズムシート１６が省略されている。
【００４９】
以上に説明したディスプレイ用光学シート４０は、第１実施形態と同様に、たとえば光源装置と液晶セルとの間に配され、全体で液晶表示素子を形成するように使用される。
【００５０】
次に、本発明に係るディスプレイ用光学シートの他の例（第５実施形態）について説明する。図５は、ディスプレイ用光学シート５０の構成を示す断面図である。なお、図１（第１実施形態）、図２（第２実施形態）等と同一、類似の部材については、同様の符号を付し、その詳細な説明は省略する。
【００５１】
このディスプレイ用光学シート５０は、下から順に、第１のプリズムシート１４、第２のプリズムシート１６、及び拡散シート１８が積層されてなる光学シートである。既述のディスプレイ用光学シート１０のような広い拡散性能が求められない場合に第１の拡散シート１２が省略されている。
【００５２】
以上に説明したディスプレイ用光学シート５０は、第１実施形態と同様に、たとえば光源装置と液晶セルとの間に配され、全体で液晶表示素子を形成するように使用される。
【００５３】
次に、本発明に係るディスプレイ用光学シートの他の例（第６実施形態）について説明する。図６は、ディスプレイ用光学シート５０の構成を示す断面図である。なお、図１（第１実施形態）、図２（第２実施形態）等と同一、類似の部材については、同様の符号を付し、その詳細な説明は省略する。
【００５４】
このディスプレイ用光学シート６０は、下から順に、第１のプリズムシート１４、及び拡散シート１８が積層されてなる光学シートである。既述のディスプレイ用光学シート１０のような広い拡散性能が求められない場合に第１の拡散シート１２が省略され、既述のディスプレイ用光学シート１０のような紙面に垂直方向の拡散性能が求められない場合に、第２のプリズムシート１６が省略されている。
【００５５】
以上に説明したディスプレイ用光学シート６０は、第１実施形態と同様に、たとえば光源装置と液晶セルとの間に配され、全体で液晶表示素子を形成するように使用される。
【００５６】
以上に説明した各ディスプレイ用光学シート１０〜６０の平面サイズに特に制限はないが、各種のディスプレイ（液晶表示素子等）のバックライトユニットのサイズに対応させることができ、たとえば対角で１２７ｍｍ（５インチ）〜１６４０ｍｍ（６５インチ）のサイズとすることができる。
【００５７】
次に、本発明の特徴部分である接合部１０Ａ（２０Ａ、３０Ａ、４０Ａ、５０Ａ、及び６０Ａ）の詳細について説明する。図７は、ディスプレイ用光学シート３０（図３の第３実施形態）の接合部３０Ａを説明する図であり、（Ａ）は、平面図であり、（Ｂ）は、（Ａ）の右側面図である。
【００５８】
このディスプレイ用光学シート３０においては、熱接着フィルム８０により１長辺のみに接合部３０Ａが形成されている。具体的には、図７（Ｂ）に示されるように、第１の拡散シート１２とプリズムシート１４との間、及びプリズムシート１４と第２の拡散シート１８との間に、それぞれ同一幅Ｗの熱接着フィルム８０が端辺に沿って配されている。
【００５９】
熱接着フィルム８０の幅Ｗは、２〜４ｍｍ（端縁より２〜４ｍｍまでの範囲）が好ましい。このような範囲であれば、熱接着フィルム８０が表示装置の視野範囲に影響を及ぼしにくく、また、接着力も充分に確保できる。
【００６０】
なお、図７（Ｂ）の例では、熱接着フィルム８０の右端部とディスプレイ用光学シート３０の右端部とが面一となっているが、熱接着フィルム８０の右端部をディスプレイ用光学シート３０の右端部より内側に位置させる構成も採用できる。
【００６１】
また、図７の構成のように、１長辺のみに接合部３０Ａが形成される構成に代えて、２以上の辺（対向する２辺、隣接する２辺、３辺、４辺）に接合部３０Ａを形成する態様も採り得る。
【００６２】
また、１辺の全ての長さ部分に接合部３０Ａが形成される構成に代えて、断続的な線状に接合部３０Ａを形成する態様も採り得る。
【００６３】
熱接着フィルム８０の接着後の厚さは、０．１ｍｍ以下が好ましい。このような厚さであれば、光学シート同士の間のクリアランスを均一にしやすく、干渉縞を発生させるような不具合を生じにくい。
【００６４】
熱接着フィルム８０は、「ホットメルト」とも称呼されているフィルムであり、加熱（及び加圧）により部材同士を接合させるフィルムである。この熱接着フィルム８０は、以下の１）〜６）の特徴を備えているので、本発明のディスプレイ用光学シートに好適に使用できる。
【００６５】
１）フィルム状のため、均一な（特に、均一な厚さの）接着層が得られる。
【００６６】
２）自由な形状に切断でき、また、接着層のはみ出しがない。
【００６７】
３）従来タイプの接着剤のような粘度調整が不要であり、また、溶剤の乾燥工程も不要であり、更に、取り扱いに熟練度を要求されない。
【００６８】
４）接着に際し、高周波加熱、超音波加熱、熱プレス等、各種の方法が採用でき、いずれの接着方法でも容易に強力な接着力が得られる。
【００６９】
５）ホットメルトタイプで、溶剤を使用しないので、安全面（臭気等による健康面、引火等による防火面）で優れている。
【００７０】
６）経時変化がなく、また、硬化変質がない。
【００７１】
このような熱接着フィルム８０としては、たとえば、日本マタイ社製の熱接着フィルム（商品名：エルファン）が使用できる。このうち、エルファンＮＴ（ポリアミド系）、エルファンＵＨ（ポリウレタン系）、エルファンＰＨ（ポリエステル系）、及びエルファンＯＨ（ＥＶＡ系）のいずれも使用できるが、特にエルファンＰＨ（ポリエステル系）が好ましい。
【００７２】
熱接着フィルム８０の接着方法としては、既述した高周波加熱（高周波シール装置）、超音波加熱（超音波シール装置）、熱プレス（ヒータバー加熱装置）等、各種の方法（装置）が採用できる。
【００７３】
たとえば、熱プレスによる加熱手段としてはインパルスシーラー（たとえば、富士インパルス社製）が採用できる。熱接着フィルム８０の接着温度（加熱温度）としては、フィルムの材質等により最適温度が異なるが、１１０〜２３０°Ｃの範囲が好ましい。
【００７４】
以上に説明したディスプレイ用光学シート３０は、上記の各特徴を備えた熱接着フィルム８０を使用しているので、複数のフィルム間の熱膨張・熱収縮によるミスマッチングによる不具合（歪みやカール等）は生じない。したがって、この不具合を矯正するために、個々のフィルムの厚さを増す等の対策（剛性アップ等）も不要であり、設計上の制約が少なく、コストダウンによるメリットも得られる。
【００７５】
次に、接合部１０Ａ（２０Ａ、３０Ａ、４０Ａ、５０Ａ、及び６０Ａ）の他の形態について説明する。図８は、ディスプレイ用光学シート３０（図３の第３実施形態）の接合部３０Ａを説明する図であり、（Ａ）は、斜視図であり、（Ｂ）は、（Ａ）の右側面図である。
【００７６】
このディスプレイ用光学シート３０においては、熱接着フィルム８０により１長辺の端辺のみに接合部３０Ａが形成されている。具体的には、図７（Ｂ）に示されるように、第１の拡散シート１２、プリズムシート１４、及び第２の拡散シート１８の右端辺に熱接着フィルム８０が貼着されており、この熱接着フィルム８０によりシート同士が接合されている。
【００７７】
なお、図８の構成のように、１長辺のみに接合部３０Ａが形成される構成に代えて、２以上の辺（対向する２辺、隣接する２辺、３辺、４辺）に接合部３０Ａを形成する態様も採り得る。
【００７８】
また、１辺の全ての長さ部分に接合部３０Ａが形成される構成に代えて、断続的な線状に接合部３０Ａを形成する態様も採り得る。
【００７９】
この熱接着フィルム８０の材質は、既述の図７の構成に使用されるものと同一のものが使用できる。また、熱接着フィルム８０の接着方法としても、既述した高周波加熱（高周波シール装置）、超音波加熱（超音波シール装置）、熱プレス（ヒータバー加熱装置）等、各種の方法（装置）が採用できる。
【００８０】
特に、本実施態様では、ディスプレイ用光学シート３０の端辺に熱接着フィルム８０が貼着されるので、製本に使用される「無せん綴じ機」や「背表紙貼り機」等の名称で使用される装置と同様の構成の装置が好ましく使用できる。
【００８１】
本実施態様では、既述の図７の構成と異なり、ディスプレイ用光学シート３０の完成後においても、熱接着フィルム８０が露出状態にあるので、必要に応じて熱接着フィルム８０を剥離させることも容易にできる。
【００８２】
また、本実施態様では、ディスプレイ用光学シート３０の複数セット分の各光学シートを積層させておき、複数セット分のディスプレイ用光学シート３０の端辺に熱接着フィルム８０を貼着、接合し、その後、各ディスプレイ用光学シート３０に分離すべく熱接着フィルム８０を切断することもできる。
【００８３】
以上、図８により説明したディスプレイ用光学シート３０は、図７の既述のディスプレイ用光学シート３０と略同様の優れた効果が得られる。
【００８４】
次に、ディスプレイ用光学シートの製造方法について説明する。この製造方法は、既述のディスプレイ用光学シート１０〜６０に共通して適用できるものであるが、説明の便宜より４層構成のディスプレイ用光学シート（第１実施形態）に適用した場合について説明する。
【００８５】
図９は、ディスプレイ用光学シート製造ライン１１の構成図である。図の左端部に設けられているロール１２Ｂ、１４Ｂ、１６Ｂ、及び１８Ｂは、それぞれ、既述の図１に示される第１の拡散シート１２、第１のプリズムシート１４、第２のプリズムシート１６、及び第２の拡散シート１８が巻回されたロールである。
【００８６】
このロール１２Ｂ、１４Ｂ、１６Ｂ、及び１８Ｂは、図示しない繰り出し手段の回転軸にそれぞれ軸支されており、ロール１２Ｂ、１４Ｂ、１６Ｂ、及び１８Ｂより第１の拡散シート１２、第１のプリズムシート１４、第２のプリズムシート１６、及び第２の拡散シート１８がそれぞれ略同一速度で繰り出し可能となっている。
【００８７】
繰り出された第１の拡散シート１２、第１のプリズムシート１４、第２のプリズムシート１６、及び第２の拡散シート１８は、それぞれガイドローラＧ、Ｇ…に支持され、最終的には、後述するプレス装置４８の上流側において積層されるようになっている（積層工程）。そして、積層体の周縁を製品サイズに裁断するために、打ち抜きプレス装置４８が採用されている。
【００８８】
このディスプレイ用光学シート製造ライン１１においては、ロール１２Ｂ、１４Ｂ、１６Ｂ、及び１８Ｂの下流にフィルム供給装置５２、５４、５６が設けられている。このフィルム供給装置５２、５４及び５６は、それぞれ熱接着フィルム８０を先端より供給する供給装置である。
【００８９】
フィルム供給装置５２は、第１の拡散シート１２と第１のプリズムシート１４とを接着するために、第１の拡散シート１２の表面に熱接着フィルム８０を供給するものであり、フィルム供給装置５４は、第１のプリズムシート１４と第２のプリズムシート１６とを接着するために、第１のプリズムシート１４の表面に熱接着フィルム８０を供給するものであり、フィルム供給装置５６は、第２のプリズムシート１６と第２の拡散シート１８とを接着するために、第２のプリズムシート１６の表面に熱接着フィルム８０を供給するものである。
【００９０】
各シート間の適正位置に熱接着フィルム８０が供給されたシートの積層体はインパルスシーラー７２に送り込まれ、端辺の接合部１０Ａが加熱及び加圧され、熱接着フィルム８０により接合される。
【００９１】
接合後のシートの積層体は打ち抜きプレス装置４８に送り込まれ、周縁が製品サイズに裁断される。
【００９２】
以上の工程を経ることにより、ディスプレイ用光学シート１０（図１参照）が形成される。このディスプレイ用光学シート１０は、コンベア２６上に搬送されて停止する。コンベア２６上のディスプレイ用光学シート１０は吸着横移載装置２８により集積装置３２上に順次重ねられる。
【００９３】
一方、プレス装置４８によりディスプレイ用光学シート１０が打ち抜かれたシートの積層体３４は、巻き取り装置（詳細は不図示）の巻き取りロール３６に巻き取られる。
【００９４】
以上のディスプレイ用光学シートの製造方法によれば、以下の１）〜３）の効果が得られる。
【００９５】
１）傷故障削減効果
レンズシート（第１のプリズムシート１４、第２のプリズムシート１６）の上面、下面に傷がつくとレンズ効果もあることより、傷が目立ってしまう。一方、拡散シート（第１の拡散シート１２、第２の拡散シート１８）の下面に傷がついた場合は、光が拡散されるので傷は目立たない。このようなことからレンズシートへの傷付きを防止することが傷故障削減に繋がる。傷は、シート加工後の取扱時に付くことが多いが、レンズシートを拡散シートと複合化することにより、拡散シートが保護シートの役割を果たすため、傷付きによる故障が削減できる。特に、レンズシートが表面に出ない、第１実施形態のディスプレイ用光学シート１０（図１参照）、及び第２実施形態のディスプレイ用光学シート３０（図３参照）においてその効果が大きい。
【００９６】
２）組立工数削減効果
たとえば、液晶表示素子の組み立てにおいて、第１実施形態のディスプレイ用光学シート１０（図１参照）を使用した場合には、組立工数はディスプレイ用光学シート１０を組み込む１工程だけなのに対し、従来品を使用した場合には、第１の拡散シートの組み込み⇒第１のレンズシートの裏面保護シート剥し⇒第１のレンズシートの表面保護シート剥し⇒第１のレンズシートの組み込み⇒第２のレンズシートの裏面保護シート剥し⇒第２のレンズシートの表面保護シート剥し⇒第２のレンズシートの組み込み⇒第２の拡散シートの組み込み、と８工程必要となる。このように、第１の製造方法によれば、大幅な組立工数削減を達成でき、製品コストの低減ができる。
【００９７】
３）保護シートの削減効果
レンズシートには、傷付き防止のために保護シートを表裏に貼着することが多い。この保護シートは、レンズシートを組み込んだ後は廃却するものであり、非常に無駄である。本発明品は、拡散シートを保護シートの役割とすることで、この保護シートを節約することができる。
【００９８】
具体的には、第４実施形態のディスプレイ用光学シート４０（図４参照）、及び第６実施形態のディスプレイ用光学シート６０（図６参照）において保護シートを１枚削減でき、第３実施形態のディスプレイ用光学シート３０（図３参照）において保護シートを２枚削減でき、第２実施形態のディスプレイ用光学シート２０（図２参照）、及び第５実施形態のディスプレイ用光学シート５０（図５参照）において保護シートを３枚削減でき、第１実施形態のディスプレイ用光学シート１０（図１参照）において保護シートを４枚削減できる。
【００９９】
次に、第１の拡散シート１２、第１のプリズムシート１４、第２のプリズムシート１６、及び第２の拡散シート１８の積層体より打抜かれるシート（ディスプレイ用光学シート１０）の平面配置について説明する。
【０１００】
図１０は、積層体より打抜かれるシート（ディスプレイ用光学シート１０）の平面配置を説明する図である。
【０１０１】
図１０において、（Ａ）は、積層体の搬送方向に対して平行及び直交する方向に切断を行う状態を示し、（Ｂ）は、積層体の搬送方向に対して斜め方向に切断を行う状態を示す。
【０１０２】
以上、説明したように、本発明によれば、ディスプレイ用光学シートを従来より簡易な工程で低コストで、かつ高品質に製造することができる。
【０１０３】
また、本発明によれば、以下の効果も得られる。
【０１０４】
１）コストの削減、薄型化による製品価値の向上
大型液晶テレビに用いられる光学シートは剛性が必要なため、支持体の厚さをそれぞれ従来より２倍程度に厚くしたものが用いられている。しかしながら、本発明による光学シートは、シートを複合化したものであるため、それぞれの厚さを厚くせずとも充分に剛性を持たせることができ、各層の厚さを減らすことができる。
【０１０５】
２）集光効果の低減防止による性能の向上
レンズシートの傷付き防止(傷を目立たなくする目的)のために、裏面をマット処理している製品もある。本発明による光学シートではその必要がなく、生産コストが削減できるのみならず、マット処理による集光効果低減防止が可能であり、性能が向上する。
【０１０６】
以上、本発明に係るディスプレイ用光学シートの実施形態の各例について説明したが、本発明は上記実施形態の例に限定されるものではなく、各種の態様が採り得る。
【０１０７】
たとえば、本実施形態の例では、いずれの場合においても第１のプリズムシート１４及び第２のプリズムシート１６のプリズムが上向きになっているが、このプリズムを下向きにして積層することもできる。
【０１０８】
また、ディスプレイ用光学シートの層構成も実施形態の例に限定されるものではなく、たとえば、保護シートを上下面に積層することもできる。
【０１０９】
以上のような構成であっても、本実施形態と同様に作用し、同様の効果が得られるからである。
【実施例】
【０１１０】
［プリズムシートの作成］
第１のプリズムシート１４及び第２のプリズムシート１６に使用するプリズムシートを作成した。このプリズムシートは、第１のプリズムシート１４及び第２のプリズムシート１６に共通して使用する。
・樹脂液の調整
図１１の表に示す化合物を記載の重量比にて混合し、５０°Ｃに加熱して撹拌溶解し、樹脂液を得た。なお、各化合物の名称と内容は以下の通りである。
【０１１１】
ＥＢ３７００：エベクリル３７００、ダイセルＵＣ（株）製、
ビスフェノールＡタイプエポキシアクリレート、
（粘度：２２００ｍＰａ・ｓ／６５°Ｃ）
ＢＰＥ２００：ＮＫエステルＢＰＥ−２００、新中村化学（株）製、
エチレンオキシド付加ビスフェノールＡメタクリル酸エステル、
（粘度：５９０ｍＰａ・ｓ／２５°Ｃ）
ＢＲ−３１  ：ニューフロンティアＢＲ−３１、第一工業製薬工業（株）製、
トリブロモフェノキシエチルアクリレート、
（常温で固体、融点５０°Ｃ以上）
ＬＲ８８９３Ｘ：Ｌｕｃｉｒｉｎ ＬＲ８８９３Ｘ、ＢＡＳＦ（株）製の光ラジカル発生剤、
エチル−２，４，６−トリメチルベンゾイルエトキシフェニルオスフィンオキシド
ＭＥＫ      ：メチルエチルケトン
図１２に示される構成のプリズムシートの製造装置を使用してプリズムシートの製造を行った。
【０１１２】
シートＷとして、幅５００ｍｍ、厚さ１００μｍの透明なＰＥＴ（ポリエチレンテレフタレート）のフィルムを使用した。
【０１１３】
エンボスローラ８３として、長さ（シートＷの幅方向）が７００ｍｍ、直径が３００ｍｍのＳ４５Ｃ製で表面の材質をニッケルとしたローラを使用した。ローラの表面の略５００ｍｍ幅の全周に、ダイヤモンドバイト（シングルポイント）を使用した切削加工により、ローラ軸方向のピッチが５０μｍの溝を形成した。溝の断面形状は、頂角が９０度の三角形状で、溝の底部も平坦部分のない９０度の三角形状である。すなわち、溝幅は５０μｍであり、溝深さは約２５μｍである。この溝は、ローラの周方向に継ぎ目がないエンドレスとなるので、このエンボスローラ８３により、シートＷに断面が三角形のレンチキュラーレンズ（プリズムシート）が形成できる。ローラの表面には、溝加工後にニッケルメッキを施した。
【０１１４】
塗布手段８２として、エクストルージョンタイプの塗布ヘッド８２Ｃを用いたダイコータを使用した。
【０１１５】
塗布液Ｆ（樹脂液）として、既述の図１１の表に記載した組成の液を使用した。塗布液Ｆ（樹脂）の湿潤状態の厚さは有機溶剤乾燥後の膜厚が２０μｍになるように、塗布ヘッド８２Ｃへの各塗布液Ｆの供給量を、供給装置８２Ｂにより制御した。
【０１１６】
乾燥手段８９として熱風循環式の乾燥装置を用いた。熱風の温度は１００°Ｃとした。
【０１１７】
ニップローラ８４として、直径が２００mmで、表面にゴム硬度が９０のシリコンゴムの層を形成したローラを使用した。エンボスローラ８３とニップローラ８４とでシートＷを押圧するニップ圧（実効のニップ圧）は、０．５Ｐａとした。
【０１１８】
樹脂硬化手段８５として、メタルハライドランプを使用し、１０００ｍＪ／ｃｍ２のエネルギーで照射を行った。
【０１１９】
以上により、凹凸パタ−ンが形成されたプリズムシートを得た。
【０１２０】
［第１の拡散シート１２の作成］
下塗り層、バックコート層、光拡散層の順に、以下の方法により各層を形成することにより、第１の拡散シート１２（下用拡散シート）を作製した。
【０１２１】
・下塗り層
厚さ１００μｍのポリエチレンテレフタレートフィルム（支持体）の片面に、下記組成の下塗り層用塗布液としてのＡ液を、ワイヤーバー（ワイヤーサイズ：＃１０）で塗布し、１２０°Ｃで２分間乾燥させて、膜厚が１．５μｍの下塗り層を得た。
【０１２２】
（下塗り層用塗布液）
メタノール                                              ４１６５ｇ
ジュリマーＳＰ−５０Ｔ（日本純薬社製）                  １４９５ｇ
シクロヘキサノン                                          ３３９ｇ
ジュリマーＭＢ−１Ｘ（日本純薬社製）                    １．８５ｇ
（有機粒子：ポリメチルメタクリレート架橋タイプ、重量平均粒子径６．２μｍの球状超微粒子）
・バックコート層
前記支持体の、下塗り層を塗布した反対側の面に、下記組成のバックコート層用塗布液としてのＢ液を、ワイヤーバー（ワイヤーサイズ：＃１０）で塗布し、１２０°Ｃで２分間乾燥させて、膜厚が２．０μｍのバックコート層を得た。
【０１２３】
（バックコート層用塗布液）
メタノール                                              ４１７１ｇ
ジュリマーＳＰ−６５Ｔ（日本純薬社製）                  １４８７ｇ
シクロヘキサノン                                          ３４０ｇ
ジュリマーＭＢ−１Ｘ（日本純薬社製）                    ２．６８ｇ
（有機粒子：ポリメチルメタクリレート架橋タイプ、重量平均粒子径６．２μｍの球状超微粒子）
・光拡散層
上記で作成した支持体の下塗り層側に、下記組成の光拡散層用塗布液としてのＣ液を、ワイターバー（ワイヤーサイズ：＃２２）で塗布し、１２０°Ｃで２分間乾燥させて、光拡散層を得た。なお、後述するが、この光拡散層は、Ｃ液を調製した直後に塗布したものと、Ｃ液を調整して２時間静置した後に塗布したものとをそれぞれ得た。
【０１２４】
（光拡散層用塗布液）
シクロヘキサノン                                    ２０．８４ｇ
ディスパロンＰＦＡ−２３０  固形分濃度２０質量％      ０．７４ｇ
（粒子沈降防止剤：脂肪酸アミド、楠本化成社製）                        
アクリル樹脂（ダイヤナールＢＲ−１１７、三菱レーヨン社製）２０質量％メチルエチルケトン溶液                                          １７．８５ｇ
ジュリマーＭＢ−２０Ｘ（日本純薬社製）              １１．２９ｇ
（有機粒子；ポリメチルメタクリレート架橋タイプ、重量平均粒子径１８μｍの球状超微粒子）
Ｆ７８０Ｆ（大日本インキ社製）                        ０．０３ｇ
（メチルエチルケトン  ３０質量％溶液）
［第２の拡散シート１８の作成］
上記の第１の拡散シート１２の光拡散層のジュリマーＭＢ−２０Ｘの添加量を１１．２９ｇから、１．１３ｇに変更した以外は、上記の第１の拡散シート１２と同一の条件及び同一のフローで第２の拡散シート１８（上用拡散シート）を作製した。
［ディスプレイ用光学シートの作成方法］
ディスプレイ用光学シートの構成としては、既述の図３に示される、下から順に、第１の拡散シート１２、第１のプリズムシート１４、及び第２の拡散シート１８が積層されてなるディスプレイ用光学シート３０（光学シートのモジュール）とした。接合部３０Ａは、図７に示される形態（長辺の１辺）とした。
【０１２５】
熱接着フィルム８０として、日本マタイ社製の熱接着フィルム（商品名：エルファンＰＨＥ４１１（ポリエステル系））を使用した。
【０１２６】
熱接着フィルム８０の幅（図７の幅Ｗ）は、１ｍｍ、２ｍｍ、３ｍｍ、４ｍｍ、及び５ｍｍのものを準備した。また、それぞれの幅の熱接着フィルム８０に対し、厚さを０．０５ｍｍ（接着後０．０２ｍｍ）、０．１ｍｍ（接着後０．０５ｍｍ）、０．２ｍｍ（接着後０．１ｍｍ）、及び０．３ｍｍ（接着後０．１５ｍｍ）とした。
【０１２７】
インパルスシーラー７２のシール部の設定温度を１５０°Ｃとし、設定圧力を０．２ＭＰａ（２ｋｇｆ／ｃｍ２）とした。
【０１２８】
［ディスプレイ用光学シートの評価］
作成したディスプレイ用光学シートを、市販の液晶デバイス（バックライトユニット）に組み込んで、接着状況と干渉縞の有無を評価した。
【０１２９】
接着状況の評価は、最上面の第２の拡散シート１８のみを持ち上げたときに、シート同士の接合部３０Ａが剥離しなければ良と判定し、接合部３０Ａが一部でも剥離した場合は不良と判定した。
【０１３０】
干渉縞の有無の評価は、熱接着フィルム８０に起因する干渉縞が認められないものを良と判定し、熱接着フィルム８０に起因する干渉縞が認められるものを不良と判定した。
【０１３１】
そして、総合評価として、接着状況及び干渉縞の有無の両方が良の場合を合格と判定した。
【０１３２】
以上の評価結果を図１３の表に纏める。この表より、熱接着フィルム８０の幅が２〜４ｍｍで、かつ、厚さが０．０５〜１ｍｍのものが総合評価で良であることが解る。
【０１３３】
なお、これ以外の総合評価で不良のものであっても、従来のディスプレイ用光学シート（光学シートの積層体）と比べて性能的に遜色はなく、バックライトユニットに採用できることが確認されている。したがって、本発明の各種の効果が得られることが確認された。
【図面の簡単な説明】
【０１３４】
【図１】本発明に係るディスプレイ用光学シートの製造方法により製造されたディスプレイ用光学シートの実施形態の断面図
【図２】ディスプレイ用光学シートの他の実施形態の断面図
【図３】ディスプレイ用光学シートの更に他の実施形態の断面図
【図４】ディスプレイ用光学シートの更に他の実施形態の断面図
【図５】ディスプレイ用光学シートの更に他の実施形態の断面図
【図６】ディスプレイ用光学シートの更に他の実施形態の断面図
【図７】ディスプレイ用光学シートの接合部を説明する図
【図８】ディスプレイ用光学シートの接合部を説明する図
【図９】ディスプレイ用光学シート製造ラインの構成図
【図１０】積層体より打抜かれるシートの平面配置を説明する図
【図１１】プリズムシートの作成に使用される樹脂液の組成を示す表
【図１２】プリズムシートの製造装置の構成図
【図１３】実施例の評価結果を示す表
【符号の説明】
【０１３５】
１０、２０、３０、４０、５０、６０…ディスプレイ用光学シート、１０Ａ、２０Ａ、３０Ａ、４０Ａ、５０Ａ、６０Ａ…接合部、１２…第１の拡散シート、１４…第１のプリズムシート、１６…第２のプリズムシート、１８…第２の拡散シート、７２…インパルスシーラー、８０…熱接着フィルム
【図１】
2007155936.tif 000003
【図２】
2007155936.tif 000004
【図３】
2007155936.tif 000005
【図４】
2007155936.tif 000006
【図５】
2007155936.tif 000007
【図６】
2007155936.tif 000008
【図７】
2007155936.tif 000009
【図８】
2007155936.tif 000010
【図９】
2007155936.tif 000011
【図１０】
2007155936.tif 000012
【図１１】
2007155936.tif 000013
【図１２】
2007155936.tif 000014
【図１３】
2007155936.tif 000015